АЛЮМИНИЕВАЯ ПРОВОЛОКА С НИКЕЛЕВЫМ ПОКРЫТИЕМ

Полезная модель относится к электротехнической промышленности, а именно к алюминиевой проволоке с покрытием, предназначенной для изготовления токопроводящих жил монтажных и обмоточных проводов, и может быть использована в авиационной и космической технике.
Известна алюминиевая проволока, покрытая слоем металла, в частности, никеля (пат. США №3867265, кл. 204-28, опублик. 18.02.1975).
Данное техническое решение является наиболее близким к предлагаемому по совокупности признаков из числа известных.
Однако, никелевое покрытие на алюминии недостаточно пластично, и при волочении такой проволоки оно разрушается.
Поставленная задача состояла в разработке алюминиевой проволоки с никелевым покрытием, устойчивым в процессе волочения проволоки до требуемых размеров.
Технический результат достигается тем, что алюминиевая проволока, покрытая слоем никеля, содержит подслой, выполненный из твердого раствора цинк-никель.
Твердые растворы металлов известны из литературы (М.В.Мальцев Модифицированные структуры металлов и сплавов М., издательство Металлургия, 1964).
Полезная модель иллюстрируется чертежом, на котором показана проволока в разрезе.
Алюминиевая проволока 1 содержит подслой 2 и слой никеля 3.
Изготавливают проволоку следующим образом.
После очистки и обезжиривания алюминиевую проволоку гальванизируют, пропуская через ванну с сульфатными растворами никеля и цинка. При этом образуется пленка твердого раствора цинк-никель.
Далее после промывки в воде проволока с подслоем поступает в ванну с раствором сульфата никеля, в которой происходит образование никелевого покрытия на проволоке. Полученную проволоку подвергают сушке и термообработке при температуре 160-180°С для упрочнения покрытия.
Образцы проволоки были испытаны волочением через твердосплавные фильеры. При изменении диаметра до 20% от первоначальной величины (в отличие от известной) покрытие на проволоке не растрескивается.
После волочения проволока может быть использована для целевого назначения.